Brevet FR3052463A1 (20171215)
REVENDICATIONS1. Procédé de fabrication d'une pièce en superalliage monocristallin à base de nickel contenant de l'hafnium, caractérisé en ce qu'il comprend les étapes successives suivantes consistant à : - fabriquer un superalliage monocristallin, non dopé à l'hafnium, 5 à base de nickel, - fabriquer une pièce à partir de ce superalliage, - déposer sur ladite pièce, une couche nanocristalline ou microcristalline comprenant de l'hafnium, - réaliser un traitement de diffusion de l'hafnium de façon à 10 former une couche d'interdiffusion en surface de ladite pièce, et à obtenir ainsi une pièce en superalliage monocristallin à base de nickel contenant de l'hafnium.\n<CLM>\1\tProcédé selon la revendication 1, caractérisé en ce que le dépôt de la couche comprenant de l'hafnium est réalisé par dépôt physique en phase vapeur (PVD). 15\n<CLM>\1\tProcédé selon la revendication 2, caractérisé en ce que le dépôt de la couche comprenant de l'hafnium est réalisé par pulvérisation cathodique.\n<CLM>\1\tProcédé selon la revendication 1, caractérisé en ce que le dépôt de la couche comprenant de l'hafnium est réalisé par dépôt chimique en 20 phase vapeur (CVD), de préférence par une technique choisie parmi le dépôt chimique en phase vapeur à basse pression (LPCVD), l'aluminisation chimique en phase vapeur (CVA), le dépôt chimique en phase vapeur sous ultravide (UHVCVD), le dépôt chimique en phase vapeur assisté par plasma (PECVD), le dépôt chimique en phase vapeur à la pression atmosphérique (APCVD), le dépôt 25 chimique en phase vapeur de couches atomiques (ALCVD).\n<CLM>\1\tProcédé selon l'une des revendications précédentes, caractérisé en ce que la couche comprenant de l'hafnium déposée sur ladite pièce présente une épaisseur comprise entre 50 nm et 800 nm, de préférence entre 50 nm et 300 nm. 30\n<CLM>\1\tProcédé selon l'une des revendications précédentes, caractérisé en ce que le traitement de diffusion de l'hafnium est réalisé sous vide ou sous un mélange de 95% en volume d'argon et de 5% en volume d'hélium, en effectuant une montée en température jusqu'à amener ladite pièce à une 3052463 8 température comprise entre 500°C et 1200°C, maintenir cette température pendant 1 heure à 4 heures et refroidir ladite pièce jusqu'à l'amener à température ambiante.\n<CLM>\1\tProcédé selon l'une des revendications précédentes, caractérisé en ce que le superalliage monocristallin à base de nickel non dopé à l'hafnium comprend en pourcentage massique 5,2 % d'aluminium, 6,5 % de cobalt, 7,8 % de chrome, 2 % de molybdène, 7,9 % de tantale, 1,1 % de titane, 5,7 % de tungstène et le reste de nickel.\n<CLM>\1\tProcédé selon l'une des revendications 1 à 6, caractérisé en ce que le superalliage monocristallin à base de nickel non dopé à l'hafnium comprend en pourcentage massique 5,6 % d'aluminium, 9,6 % de cobalt, 6,5 % de chrome, 0,6 % de molybdène, 3 % de rhénium, 6,5 % de tantale, 1 % de titane, 6 % de tungstène et le reste de nickel.\n<CLM>\1\tProcédé selon l'une des revendications 1 à 6, caractérisé en ce que le superalliage monocristallin à base de nickel non dopé à l'hafnium comprend en pourcentage massique 5,73 % d'aluminium, 9,6 % de cobalt, 3,46 % de chrome, 0,6 % de molybdène, 4,9 % de rhénium, 8,3 % de tantale, 0,9 % de titane, 5,5 % de tungstène et le reste de nickel.\n<CLM>\1\tProcédé selon l'une des revendications 1 à 6, caractérisé en ce 20 que le superalliage monocristallin à base de nickel non dopé à l'hafnium comprend en pourcentage massique 5,7 % d'aluminium, 3 % de cobalt, 2 % de chrome, 0,4 % de molybdène, 6 % de rhénium, 8 % de tantale, 0,2 % de titane, 5 % de tungstène, 0,1 % de niobium et le reste de nickel.\n<CLM>\1\tProcédé selon l'une des revendications 1 à 6, caractérisé en ce 25 que le superalliage monocristallin à base de nickel non dopé à l'hafnium comprend en pourcentage massique 5,8 % d'aluminium, 12,5 % de cobalt, 4,2 % de chrome, 1,4 % de molybdène, 5,4 % de rhénium, 7,2 % de tantale, 6 % de tungstène et le reste de nickel.\n<CLM>\1\tProcédé selon l'une des revendications 1 à 6, caractérisé en ce 30 que le superalliage monocristallin à base de nickel non dopé à l'hafnium comprend en pourcentage massique 6 % d'aluminium, moins de 0,2 % de cobalt, 4 % de chrome, 1 % de molybdène, 4 % de rhénium, 5 % de tantale, 0,5 % de titane, 5 % de tungstène, 4% de ruthénium et le reste de nickel.